상기 각 실시 예 1 ∼ 14 , 및 비 교예 1 ∼ 7 에서 얻 어 진 알칼리 가용성 수지 용액 을 추가 로 용매 로 희석 하 고 , 알칼리 가용성 수지 농도 가 1 질량 % 가 되 도록 조정 하 고 , 이것 을 1 ㎝ 석영 제 의 셀 에 충전 하 고 , 시마즈 제작 소사 제조 UV - 1600 PC 흡광 도 측정기 로 수은 램프 의 i 선인 365 ㎚ 흡광도 ( 람베르트 비어 의 식 으로부터 산출 ) 를 측정 하 였 다 . 그 결과 를 표 2 에 나타낸다 .